"A1.0~5.0のエチレン由来単位を含む結晶性のプロピレンコポリマーを60~90の量で含み;B18~32のエチレン由来単位を含むプロピレンコポリマーを10~40の量で含むそれぞれ、ABに対する質量プロピレンポリマー組成物であって、上記プロピレンポリマー組成物のISO1133によるメルトフローレート値230°C、2.16kgが1.0~2.0g/10分である組成物。成分Aが、1.2~3.4質量のエチレン由来単位を含むプロピレンコポリマーであり、成分Bが、18~32質量のエチレン由来単位を含むプロピレンコポリマーである請求項1に記載の組成物。融点が130°~158°Cである請求項1または2に記載の組成物。曲げ弾性率が800MPa~450MPaである請求項1~3のいずれか一項に記載の組成物。ヘーズが40未満である請求項1~4のいずれか一項に記載の組成物。二種の異なるπ-配位子をもつメタロセンを含む触媒系の存在下で多段プロセスで生産される請求項1~5のいずれか一項に記載の組成物。請求項1~6のいずれか一項に記載のプロピレンポリマー組成物を含むブロー成型品。保健用途用の請求項7に記載のブロー成型品。輸液ボトルである請求項8に記載のブロー成型品。従って、本発明の目的は、121°Cの温度で滅菌可能であって、低抽出物量であっても柔軟性で折りたたみボトルの製造に使用可能であり、造核用または透明化用添加物を添加しなくても良好な透明性をもつブロー成型品を製造することのできるプロピレン組成物と、この組成物からなる成型品を提供することである。本目的は、A1.0~5.0質量、好ましくは1.2~3.4質量、より好ましくは1.5~3.0質量のエチレン由来単位を、60~90質量、好ましくは70~85質量、より好ましくは75~82質量の量で含む結晶性プロピレンコポリマーと、B18~32質量、好ましくは20~30質量、さらに好ましくは22~27質量のエチレン由来単位を、10~40質量、好ましくは15~30質量、より好ましくは20~25質量の量で含むプロピレンコポリマーとからなるポリプロピレン組成物であって、このプロピレンポリマー組成物の、ISO1133によるメルトフローレート値230°C、2.16kgが、1.0~2.0g/10分であるものにより、またこの組成物からのブロー成型品により達成される。また、この組成物のビカー軟化温度DIN-EN-ISO-B50による測定値は、>121°Cであり、溶融温度Tm反応器ポリマーのDSCで測定値は、>130°Cである必要がある。本発明のプロピレンポリマーの特性値であるTm値は、反応器ポリマーの測定値、即ちいずれの添加物または充填剤も含まない、特に核剤を含まないポリマーの測定値である。また、本発明の組成物は、次の特性の一部または全てを有していることが好ましい:-曲げ弾性率:800MPa~450MPa;-1mmの板で測定したヘーズ:40未満;好ましくは35未満;さらに好ましくは30未満いずれの添加物も加えずに、特に核剤を加えずに。本発明のプロピレンポリマー組成物は、少なくとも二段の逐次重合続く重合工程がそれぞれ直前の重合反応で形成される高分子材料の存在下で行われるで製造できる。なお、コポリマーAは、通常は少なくとも一つの第一の重合工程で製造され、コポリマーBは、通常少なくとも一つの第二の重合工程で製造される。各重合工程がメタロセン触媒の存在下で行われることが好ましい。本発明のプロピレンポリマー組成物の製造に適当なメタロセンは、元素周期律表の3族、4族、5族または6族の遷移金属に属する、二つの異なるπ-配位子をもつメタロセン化合物を少なくとも一つ含む固体触媒成分を含んでいる。特に好ましいのは、式Iのメタロセン化合物由来の触媒系である。式中、Mは、ジルコニウム、ハフニウムまたはチタン、好ましくはジルコニウムであり、Xは、同一であるか異なり、それぞれ相互に独立して、水素またはハロゲンまたは-R基、-OR基、-OSO2CF3基、-OCOR基、-SR基、-NR2基または-PR2基であり式中、Rは、一つ以上のC1-C10-アルキル基、C6-C20-アリール基、C7-C20-アルキルアリール基またはC7-C20-アリールアルキル基で置換されていてもよく、一個以上の元素周期律表の13~17族のヘテロ原子、または一個以上不飽和結合を持っていてもよい直鎖又は分岐鎖のC1-C20-アルキル基とC3-C20-シクロアルキル基であり、好ましくは、メチルやエチル、n-プロピル、イソプロピル、n-ブチル、イソブチル、sec-ブチル、tert-ブチル、n-ペンチル、n-ヘキシル、n-ヘプチルまたはn-オクチルなどのC1-C10-アルキル、またはシクロペンチルまたはシクロヘキシルなどのC3-C20-シクロアルキル基である、二つの基Xは相互に結合して、好ましくはC4-C40-ジエニル配位子、特に1,3-ジエニル配位子、または-OR’O-基式中の、置換基R’は、C1-C40-アルキリデン基とC6-C40-アリーリデン基、C7-C40-アルキルアリーリデン基、C7-C40-アリールアルキリデン基からなる群から選ばれる二価の基であるを形成していてもよく、Xは、好ましくはハロゲン原子または-R基または-OR基であるか、二つの基Xが-OR’O-基を形成し、Xは、特に好ましくは塩素またはメチルであり、Lは、C1-C20-アルキリデン基とC3-C20-シクロアルキリデン基、C6-C20-アリーリデン基、C7-C20-アルキルアリーリデン基、C7-C20-アリールアルキリデン基からなる群から選ばれる二価の架橋基であり、この基、元素周期律表の13~17族のヘテロ原子を含むことができ、または最大で5個のケイ素原子をもつシリリデン基例えば-SiMe2-または-SiPh2-を有していてもよく、Lは、好ましくは、-SiMe2-と-SiPh2-、-SiPhMe-、-SiMeSiMe3-、-CH2-、-CH22-、-CH23-、-CCH32-からなる群から選ばれる基でありR1は、直鎖又は分岐鎖のC1-C20-アルキル基、C3-C20-シクロアルキル基この基は、一個以上のC1-C10-アルキル基、C6-C20-アリール基、C7-C20-アルキルアリール基またはC7-C20-アリールアルキル基で置換されていてもよく、また一個以上の元素周期律表基の13~17族のヘテロ原子、または一個以上の不飽和結合を有していてもよいであり、R1は、好ましくはα位置で非分岐であり、好ましくは、α位置で非分岐である直鎖又は分岐鎖のC1-C10-アルキル基であり、特にメチルやエチル、n-プロピルまたはn-ブチルなどの線状C1-C4-アルキル基であり、R2は、式-CR32R4の基であり、式中、R3は、同一であるか異なり、それぞれ相互に独立して、直鎖又は分岐鎖のC1-C20-アルキル基、C3-C20-シクロアルキル基この基は、一個以上のC1-C10-アルキル基、C6-C20-アリール基、C7-C20-アルキルアリール基またはC7-C20-アリールアルキル基で置換されていてもよく、一個以上の元素周期律表基の13~17族のヘテロ原子または一個以上の不飽和結合を持っていてもよいであるか、二つの基R3が結合して飽和又は不飽和のC3-C20-環を形成しており、R3は、好ましくは直鎖又は分岐鎖のC1-C10-アルキル基であり、R4は、水素または直鎖又は分岐鎖のC1-C20-アルキル基、C3-C20-シクロアルキル基この基は、一個以上のC1-C10-アルキル基、C6-C20-アリール基、C7-C20-アルキルアリール基またはC7-C20-アリールアルキル基で置換されていても、一個以上の元素周期律表基の13~17族のヘテロ原子または一個以上の不飽和結合を持っていてもよいであり、R4は好ましくは水素であり、R5は、同一であるか異なり、それぞれ相互に独立して、水素またはハロゲンまたは直鎖又は分岐鎖のC1-C20-アルキル基、C3-C20-シクロアルキル基この基は、一個以上のC1-C10-アルキル基s、C6-C20-アリール、C7-C20-アルキルアリールまたはC7-C20-アリールアルキルで置換されていてもよく、一個以上の元素周期律表基の13~17族のヘテロ原子または一個以上の不飽和結合を有していてもよいであり、R5は、好ましくは水素または直鎖又は分岐鎖のC1-C10-アルキル基であり、特に線状のC1-C4-アルキル基、例えばメチル、エチル、n-プロピルまたはn-ブチルであり、R6は、同一であるか異なり、それぞれ相互に独立して、直鎖又は分岐鎖のC1-C20-アルキル基、C3-C20-シクロアルキル基この基は、一個以上のC1-C10-アルキル基、C6-C20-アリール基、C7-C20-アルキルアリール基またはC7-C20-アリールアルキル基で置換されていてもよく、一個以上の元素周期律表基の13~17族のヘテロ原子または一個以上の不飽和結合を持っていてもよいであるか、二つの基R6が結合して、飽和又は不飽和のC3-C20環を形成していてもよく、二つのR6が、好ましくは共に飽和C3-C20環を形成していることがより好ましく、R7は、同一であるか異なり、それぞれ相互に独立して、ハロゲンまたは直鎖又は分岐鎖のC1-C20-アルキル基、C3-C20-シクロアルキル基この基は、一個以上のC1-C10-アルキル基s、C6-C20-アリール基、C7-C20-アルキルアリール基またはC7-C20-アリールアルキル基で置換されていても、一個以上の元素周期律表基の13~17族のヘテロ原子または一個以上の不飽和結合を持っていてもよいであり、R7は、好ましくは式IIのアリール基であり:式中、R8は、同一であるか異なり、それぞれ相互に独立して、水素またはハロゲンまたは直鎖又は分岐鎖のC1-C20-アルキル基、C3-C20-シクロアルキル基この基は、一個以上のC1-C10-アルキル基、C6-C20-アリール基、C7-C20-アルキルアリール基またはC7-C20-アリールアルキル基で置換されていてもよく、一個以上の元素周期律表基の13~17族のヘテロ原子または一個以上の不飽和結合を持っていてもよいであるか、二つの基R8がともに、飽和又は不飽和のC3-C20環を形成していてもよく、R8は、好ましくは水素原子であり、R9は、水素またはハロゲンまたは直鎖又は分岐鎖のC1-C20-アルキル基、C3-C20-シクロアルキル基この基は、一個以上のC1-C10-アルキル基、C6-C20-アリール基、C7-C20-アルキルアリール基またはC7-C20-アリールアルキル基で置換されていてもよく、一個以上の元素周期律表基の13~17族のヘテロ原子または一個以上の不飽和結合を持っていてもよいであり、R9は、好ましくは、式-CR103のa分岐状のアルキル基であり:式中R10は、同一であるか異なり、それぞれ相互に独立して、直鎖又は分岐鎖のC1-C6-アルキル基であるか、二つまたは三つの基R10が共に一個以上の環系を形成していてもよい。より好ましくは、この触媒系は、式IIのメタロセン化合物系のものである。特に有用なメタロセン化合物とこれらの製造方法が、例えばWO01/48034と欧州特許出願No.01204624.9に記載されている。いろいろなメタロセン化合物の混合物またはいろいろな触媒系の混合物を使用することもできる。しかしながら、単一メタロセン化合物を含む単一触媒系を、プロピレンコポリマーAとプロピレンコポリマーBの重合に用いることが好ましい。有用なメタロセン化合物の具体例を次にあげる:ジメチルシランジイル2-メチル-4-フェニルテトラヒドロ-s-インダセニル2-イソプロピル-4-4’-tert-ブチルフェニルインデニルジルコニウムジメチル、ジメチルシランジイル2-エチル-4-4’-tert-ブチルフェニルインデニル2-イソプロピル-4-4’-tert-ブチルフェニルインデニルジルコニウムジクロリド、ジメチルシランジイル2-メチル-4-4’-tert-ブチルフェニルインデニル2-イソプロピル-4-1-ナフチルインデニルジルコニウムジクロリド、ジメチルシランジイル2-メチル-4-フェニル-1-インデニル2-イソプロピル-4-4’-tert-ブチルフェニル-1-インデニルジルコニウムジクロリド、ジメチルシランジイル2-イソプロピル-4-4’-tert-ブチルフェニルインデニル2-メチル-4,5-ベンズインデニルジルコニウムジクロリド、ジメチルシランジイル2-メチル-4-4’-tert-ブチルフェニルインデニル2-イソプロピル-4-4’-tert-ブチルフェニルインデニルジルコニウムジクロリド、ジメチルシランジイル2-メチル-4-4’-tert-ブチルフェニルインデニル2-イソプロピル-4-フェニルインデニルジルコニウムジクロリド、ジメチルシランジイル2-エチル-4-4’-tert-ブチルフェニルインデニル2-イソプロピル-4-フェニルインデニルジルコニウムジクロリド、ジメチルシランジイル2-イソプロピル-4-4’-tert-ブチルフェニルインデニル2-メチル-4-1-ナフチルインデニルジルコニウムジクロリド、およびこれらの混合物。最も好ましいのは、ジメチルシランジイル2-メチル-4-フェニルテトラヒドロ-s-インダセニル2-イソプロピル-4-4’-tert-ブチルフェニルインデニルジルコニウムジメチルを含む触媒系である。メタロセン化合物系の好ましい触媒系は、一般的には、さらにカチオン形成性化合物を共触媒として含む。メタロセン化合物と反応してこれをカチオン性の化合物に変換するこのカチオン形成性化合物で適当な例としては、アルミノキサンなどの化合物や、強い非荷電ルイス酸、ルイス酸カチオンをもつイオン性化合物、ブレンステッド酸をカチオンとしてもつイオン性化合物があげられる。これらのカチオン形成性化合物は、メタロセニウムイオンを形成する化合物とよばれることが多い。好適なカチオン形成性化合物には、ジ[ビスペンタフルオロフェニルボロキシ]メチラランなどのホウ素アルミニウム化合物も含まれる。このようなホウ素アルミニウム化合物が、例えばWO99/06414に開示されている。上述のカチオン形成性化合物の全ての混合物を使用することもできる。好ましい混合物には、アルミノキサン特にメチルアルミノキサンや、イオン性化合物特にテトラキスペンタフルオロフェニルボレートアニオンを含むもの、及び/又は強い非荷電ルイス酸特にトリスペンタフルオロフェニルボランを含むものがあげられる。メタロセン化合物とカチオン形成性化合物の両方を溶媒中で使用することが好ましく、好ましくは6~20個の炭素原子をもつ芳香族炭化水素、特にキシレンとトルエン中で使用することが好ましい。好ましいメタロセン化合物系の触媒系には、他成分として、金属有機化合物を、例えばn-ブチルリチウムや-ブチル-n-オクチルマグネシウム、n-ブチル-n-ヘプチルマグネシウム、トリ-n-ヘキシルアルミニウム、トリイソブチルアルミニウム、トリエチル-アルミニウム、トリメチルアルミニウム、これらの混合物を含むことができる。好ましいメタロセン化合物系の触媒系は、通常担持された形で用いられる。適当な担体は、例えば多孔性の有機または無機不活性固体であり、例えば、微細に分級されたポリマー粉末や、タルク、層状シリケート、または無機酸化物である。担体として好適な無機酸化物は、元素周期律表の2、3、4、5、13、14、15、16族の元素の酸化物中に見いだされる。カルシウム、アルミニウム、ケイ素、マグネシウムまたはチタンなどの元素の酸化物または複合酸化物が好ましく、これらの酸化物の混合物も好ましい。単独であるいは上述の酸化物担体と共に使用できる他の無機酸化物は、例えば、ZrO2またはB2O3である。好ましい酸化物は二酸化ケイ素と酸化アルミニウムであり、特にシリカゲルまたは熱分解法シリカである。好ましい複合酸化物の一例は、焼成ハイドロタルサイトである。使用する担体材料の比表面積は、好ましくは10~1000m2/gの範囲、好ましくは50~500m2/g、特に200~400m2/gの範囲であり、空孔体積は、0.1~5ml/gの範囲、好ましくは0.5~3.5ml/g、特に0.8~3.0ml/gの範囲である。微細分級担体の平均粒度は、一般的には、1~500μmの範囲であり、好ましくは5~350μm、特に10~100μmの範囲である。触媒の調整WO00/05277A1に記載の方法に準じて、ジメチルシランジイル2-メチル-4-フェニル-テトラヒドロ-s-インダセニル2-イソプロピル-4-4’-tert-ブチルフェニルインデニルジルコニウムジメチルをメタロセン化合物として用いて担持触媒を調整した。重合このプロセスは、直列に接続された二基の連続垂直方向攪拌気相反応器で行い、各反応器の規格容量は25m3であった。第一の重合器にガス状でプロピレンとエチレンを供給し、表1に示す平均滞留時間で、表1に示す圧力と温度でメタロセン触媒により重合させた。トリイソブチルアルミニウムを共触媒として添加した。第一の気相反応器中で得られたプロピレンコポリマーを、未だに活性な触媒成分と共に第二の気相反応器に移送した。なお、表1に示す総全圧力、温度、平均滞留時間で、この上にさらにプロピレン-エチレンコポリマーを重合させた。モル質量を制御するため、必要に応じて水素を第二の反応器に供給した。第二の反応器中に形成されたプロピレン-エチレンコポリマーの比率は、投入量と排出量の差から、第二の反応器からの排出量-第一の反応器からの排出量/第二の反応器からの排出量の関係式により与えられる。重合で得られたポリマー粉末を、連続定量供給装置により二軸押出機ZSK30、ベルネルプフライデラー社製のホッパーに投入した。このプロピレンコポリマー組成物の性質を表2に示す。このプロピレンコポリマー組成物のデータは、造粒後の、あるいはこれより作った試験片の値である。分析表中に示す規格に準じて試験片を調整した。キシレン可溶性成分の比率2.5gのポリマーと250cm3のキシレンを、凝縮器とマグネチックスターラーを備えたガラスフラスコに投入する。温度を、30分間かけて溶媒の沸点にまで上げる。次いで、このようにして得られた透明溶液を還流下に保持してさらに30分間攪拌する。次いで、この密閉フラスコを30分間氷水浴に入れ、さらに25°Cの恒温水槽に30分間入れる。このようにして形成された固体を、急速濾紙で濾過する。濾過後の液体の100cm3を、あらかじめ評量したアルミニウム容器に注ぎ入れ、窒素流下熱板上で加熱して溶媒を蒸発させて除く。次いで、この容器を真空下で80°Cのオーブンで重量が一定となるまで保持する。この後、室温でのキシレン可溶性ポリマーの重量を計算する。コモノマーC2含量IR分光法で測定。メルトフローレートMFRISO1133の方法で測定230°C、2.16kg.DSC融点融点は、DSC示差走査熱量分析法で測定。ISO規格3146に準じて、第一の加熱を、加熱速度を20°C/分として200°Cまで行い、冷却速度が20°C/分で25°Cまで動的に結晶化させ、第二の加熱を加熱速度を20°C/分として200°Cまで行って測定を行なった。融点は、第二の加熱の際に測定されるエンタルピー/温度曲線が極大となる温度であるビカットA軟化温度ISO306の方法で測定、条件A、温度は50°C。曲げ弾性率ISO178により測定。ヘーズASTMD1003により測定、1mm板。輸液ボトルの調整ブロー成形機ボトルフィルシールシステム、即ちロメラグRのボトルパックR機にコポリマー顆粒を投入した。ポリマーを押出して得られるプラスチック塊を、開放ブロー金型成形に受け、プラスチック塊の上部をダイの下で切断した。主金型により底部を封鎖し、同時にシールする。マンドレルユニットを首の部分に取り付けプラスチック塊を圧縮空気または真空を用いて容器状にする。特別なマンドレルユニットにより、この容器中に、その注入ユニットから正確に秤量された蒸留水または他の充填液が注入される。この特別なマンドレルユニットが退却した後で、頭部金型が閉じ、真空により必要なシールが形成される。ブロー金型が開いて、この機械から容器が排出される。これらの容器を、121°Cの温度で15分間滅菌させた。後結晶化は見られなかった。これらのボトルは透明性が高く、柔軟であり、水の全量が排出可能であった。"